(57)【要約】【課題】熱硬化性の平坦化膜用又はマイクロレンズ用樹脂組成物を提供すること。【解決手段】下記式（１）で表される構造単位および式（２）で表される構造単位を有する共重合体及び溶剤を含有する平坦化膜用又はマイクロレンズ用樹脂組成物。【化１】2016021348.tif 000014（式中、Ｒ０はそれぞれ独立に水素原子又はメチル基を表し、Ｒ１は単結合又は炭素原子数１乃至５のアルキレン基を表し、当該アルキレン基はその主鎖にエーテル結合を有してもよく、Ｒ２はエポキシ基、又はエポキシ環を有する炭素原子数５乃至１２の有機基を表す。）【選択図】図１
2016021348.tif 000002
【特許請求の範囲】
【請求項１】
下記式（１）で表される構造単位および式（２）で表される構造単位を有する共重合体及び溶剤を含有する平坦化膜用又はマイクロレンズ用樹脂組成物。
【化１】
2016021348.tif 000011
（式中、Ｒ０はそれぞれ独立に水素原子又はメチル基を表し、Ｒ１は単結合又は炭素原子数１乃至５のアルキレン基を表し、当該アルキレン基はその主鎖にエーテル結合を有してもよく、Ｒ２はエポキシ基、又はエポキシ環を有する炭素原子数５乃至１２の有機基を表す。）
【請求項２】
前記式（１）で表される構造単位は下記式（１−１）又は式（１−２）で表される、請求項１に記載の平坦化膜用又はマイクロレンズ用樹脂組成物。
【化２】
2016021348.tif 000012
（式中、Ｒ０及びＲ１は請求項１と同義である。）
【請求項３】
前記共重合体はさらに下記式（３）で表される構造単位を有する共重合体である、請求項１又は請求項２に記載の平坦化膜用又はマイクロレンズ用樹脂組成物。
【化３】
2016021348.tif 000013
（式中、Ｒ０は請求項１と同義であり、Ｒ３は水素原子、炭素原子数１乃至１０のアルキル基、炭素原子数１乃至１０のアルコキシ基、シアノ基、カルボキシル基、フェニル基又はハロゲノ基を表す。）
【請求項４】
前記共重合体の硬化を促進させる触媒をさらに含有する、請求項１乃至請求項３のいずれか一項に記載の平坦化膜用又はマイクロレンズ用樹脂組成物。
【請求項５】
前記触媒は、前記樹脂組成物から前記溶剤を除いた固形分中の含有量に基づいて０．１質量％乃至２０質量％含まれる、請求項１乃至請求項４のいずれか一項に記載の平坦化膜用又はマイクロレンズ用樹脂組成物。
【請求項６】
前記共重合体の重量平均分子量は１，０００乃至５０，０００である、請求項１乃至請求項５のいずれか一項に記載の平坦化膜用又はマイクロレンズ用樹脂組成物。
【請求項７】
請求項１乃至請求項６のいずれか一項に記載の樹脂組成物を基板上に塗布し、１００℃よりも高く１８０℃未満の温度でベークする平坦化膜の作製方法。
【請求項８】
前記基板上にカラーフィルターが形成され、該カラーフィルター上に前記樹脂組成物が塗布される、請求項７に記載の平坦化膜の作製方法。
【請求項９】
請求項１乃至請求項６のいずれか一項に記載の樹脂組成物をカラーフィルターが形成された基板上に塗布し、１００℃よりも高く１８０℃未満の温度でベークし樹脂膜を形成し、前記樹脂膜上にレジストパターンを形成し、前記レジストパターンをリフローしてレンズパターンを形成し、前記レンズパターンをエッチングマスクとして前記樹脂膜をエッチバックする、マイクロレンズの作製方法。
【発明の詳細な説明】
【技術分野】
【０００１】
本発明は、熱硬化性の平坦化膜用又はマイクロレンズ用樹脂組成物、及び当該樹脂組成物を用いた、平坦化膜の作製方法及びマイクロレンズの作製方法に関するものである。
【背景技術】
【０００２】
ＣＣＤ／ＣＭＯＳイメージセンサを製造する工程では、溶剤、アルカリ溶液等による浸漬処理が行われ、このような処理により素子が劣化あるいは損傷することを防止するために、当該処理に対して耐性を有する保護膜を素子表面に設けることが行われている。このような保護膜には、透明性を有すること、耐熱性および耐光性が高く、長期間にわたって着色等の変質を起こさないこと、耐溶剤性、耐アルカリ性に優れたものであることなどの性能が要求される（特許文献１）。さらに、近年、ＣＣＤ／ＣＭＯＳイメージセンサの高精細化によってセンサ感度の向上が必要となったことから、マイクロレンズから効率良く受光部へ集光するため、保護膜をカラーフィルター上などに形成する場合には、当該保護膜は下地基板上に形成された段差を平坦化できることも求められる（特許文献２乃至特許文献４）。また、このような保護膜からマイクロレンズを作製することも行われている。【０００３】
ＣＣＤ／ＣＭＯＳイメージセンサ用マイクロレンズの作製方法の１つとして、エッチバック法が知られている（特許文献５及び特許文献６）。すなわち、カラーフィルター上に形成したマイクロレンズ用樹脂膜上にレジストパターンを形成し、熱処理によってこのレジストパターンをリフローしてレンズパターンを形成する。このレジストパターンをリフローして形成したレンズパターンをエッチングマスクとして、下層のマイクロレンズ用樹脂膜をエッチバックし、レンズパターン形状をマイクロレンズ用樹脂膜に転写することによってマイクロレンズを作製する。【０００４】
一方、ＣＣＤ／ＣＭＯＳイメージセンサ用のカラーフィルターにおいては、従来の顔料分散系では解像度を更に向上させることは困難であり、顔料の粗大粒子により色ムラが発生する等の問題があるため、固体撮像素子のように微細パターンが要求される用途には適さない。そのため、顔料分散系に代えて染料を使用する技術が提案されている（特許文献７）。しかしながら、従来の熱硬化性の保護膜は、１８０℃以上の温度で焼成されるため、一般的に１８０℃程度で分解が開始する染料を使用したカラーフィルター上への適用は困難であった（特許文献８）。
【先行技術文献】
【特許文献】
【０００５】
【特許文献１】特許第２９２１７７０号
【特許文献２】国際公開第２０１３／００５６１９号
【特許文献３】特開２００８−３１４１７号公報
【特許文献４】特開２００６−１１３５４７号公報
【特許文献５】特開平１−１０６６６号公報
【特許文献６】特開平６−１１２４５９号公報
【特許文献７】特開平６−７５３７５号公報
【特許文献８】特開２０１０−２３７３７４号公報
【発明の概要】
【発明が解決しようとする課題】
【０００６】
本発明では、前記の事情に基づいてなされたものであり、その解決しようとする課題は、透明性、耐溶剤性及び平坦性に優れた、１００℃よりも高い所望の温度で硬化可能な熱硬化性の樹脂組成物を提供することである。
【課題を解決するための手段】
【０００７】
本発明者らは、前記の課題を解決するべく鋭意検討を行った結果、本発明を完成するに至った。
すなわち、第１観点として、下記式（１）で表される構造単位および式（２）で表される構造単位を有する共重合体及び溶剤を含有する平坦化膜用又はマイクロレンズ用樹脂組成物。
【化１】
2016021348.tif 000003
（式中、Ｒ０はそれぞれ独立に水素原子又はメチル基を表し、Ｒ１は単結合又は炭素原子数１乃至５のアルキレン基を表し、当該アルキレン基はその主鎖にエーテル結合を有してもよく、Ｒ２はエポキシ基、又はエポキシ環を有する炭素原子数５乃至１２の有機基を表す。）
第２観点として、前記式（１）で表される構造単位は下記式（１−１）又は式（１−２）で表される、第１観点に記載の平坦化膜用又はマイクロレンズ用樹脂組成物。
【化２】
2016021348.tif 000004
（式中、Ｒ０は水素原子又はメチル基を表し、Ｒ１は単結合又は炭素原子数１乃至５のアルキレン基を表し、当該アルキレン基はその主鎖にエーテル結合を有してもよい。）
第３観点として、前記共重合体はさらに下記式（３）で表される構造単位を有する共重合体である、第１観点又は第２観点に記載の平坦化膜用又はマイクロレンズ用樹脂組成物。
【化３】
2016021348.tif 000005
（式中、Ｒ０は水素原子又はメチル基を表し、Ｒ３は水素原子、炭素原子数１乃至１０のアルキル基、炭素原子数１乃至１０のアルコキシ基、シアノ基、カルボキシル基、フェニル基又はハロゲノ基を表す。）
第４観点として、前記共重合体の硬化を促進させる触媒をさらに含有する、第１観点乃至第３観点のいずれか一に記載の平坦化膜用又はマイクロレンズ用樹脂組成物。
第５観点として、前記触媒は、前記樹脂組成物から前記溶剤を除いた固形分中の含有量に基づいて０．１質量％乃至２０質量％含まれる、第１観点乃至第４観点のいずれか一に記載の平坦化膜用又はマイクロレンズ用樹脂組成物。
第６観点として、前記共重合体の重量平均分子量は１，０００乃至５０，０００である、第１観点乃至第５観点のいずれか一に記載の平坦化膜用又はマイクロレンズ用樹脂組成物。
第７観点として、第１観点乃至第６観点のいずれか一に記載の樹脂組成物を基板上に塗布し、１００℃よりも高く１８０℃未満の温度でベークして作製される平坦化膜。
第８観点として、前記基板上にカラーフィルターが形成され、該カラーフィルター上に前記樹脂組成物が塗布される、第７観点に記載の平坦化膜の作製方法。
第９観点として、第１観点乃至第６観点のいずれか一に記載の樹脂組成物をカラーフィルターが形成された基板上に塗布し、１００℃よりも高く１８０℃未満の温度でベークし樹脂膜を形成し、前記樹脂膜上にレジストパターンを形成し、前記レジストパターンをリフローしてレンズパターンを形成し、前記レンズパターンをエッチングマスクとして前記樹脂膜をエッチバックする、マイクロレンズの作製方法。
【発明の効果】
【０００８】
本発明の樹脂組成物は、当該組成物に含まれる共重合体が、エポキシ基又はエポキシ環とヒドロキシ基とを有する自己架橋タイプであるため必ずしも架橋剤が添加される必要はなく、１００℃より高く１８０℃未満の所望の温度、例えば１４０℃での熱硬化性を有する。さらに、本発明の樹脂組成物から形成される樹脂膜は、優れた透明性、耐溶剤性、及び平坦性を有する。以上より、本発明の樹脂組成物から形成される樹脂膜により、下地基板上に形成された段差を平坦化することができる。また、本発明の樹脂組成物から樹脂膜を形成後にレジストを塗布する場合、及び平坦化膜又はマイクロレンズ形成後に電極／配線形成工程が行われる場合には、前記樹脂膜は、レジストとのミキシング、有機溶剤による平坦化膜又はマイクロレンズの変形及び剥離といった問題も著しく減少させることができる。したがって、本発明の樹脂組成物は、平坦化膜及びマイクロレンズを形成する材料として好適である。
【図面の簡単な説明】
【０００９】
【図１】図１は、段差基板上に本発明の樹脂組成物を塗布し、ベークして形成される樹脂膜を示す模式図である。
【発明を実施するための形態】
【００１０】
以下、本発明の各成分の詳細を説明する。本発明の樹脂組成物から溶剤を除いた固形分は通常、１質量％乃至５０質量％である。
【００１１】
＜共重合体＞
本発明の樹脂組成物に含まれる共重合体は、前述の下記式（１）で表される構造単位および式（２）で表される構造単位を有する共重合体である。
【化４】
2016021348.tif 000006
（式中、Ｒ０はそれぞれ独立に水素原子又はメチル基を表し、Ｒ１は単結合又は炭素原子数１乃至５のアルキレン基を表し、当該アルキレン基はその主鎖にエーテル結合を有してもよく、Ｒ２はエポキシ基、又はエポキシ環を有する炭素原子数５乃至１２の有機基を表す。）
【００１２】
前記式（１）の例としては、下記式（１−１）又は式（１−２）で表される構造単位が挙げられる。
【化５】
2016021348.tif 000007
（式中、Ｒ０は水素原子又はメチル基を表し、Ｒ１は単結合又は炭素原子数１乃至５のアルキレン基を表す。）
【００１３】
前記共重合体はさらに下記式（３）で表される構造単位を有する共重合体であってもよい。
【化６】
2016021348.tif 000008
（式中、Ｒ０は水素原子又はメチル基を表し、Ｒ３は水素原子、炭素原子数１乃至１０のアルキル基、炭素原子数１乃至１０のアルコキシ基、シアノ基、カルボキシル基、フェニル基又はハロゲノ基を表す。）
【００１４】
前記式（３）で表される構造単位を形成する化合物（モノマー）の具体例としては、スチレン、α−メチルスチレン、２−メチルスチレン、３−メチルスチレン、４−メチルスチレン、４−ｔｅｒｔ−ブチルスチレン、４−メトキシスチレン、４−シアノスチレン、４−ビニル安息香酸、４−ビニルビフェニル、４−フルオロスチレン、４−クロロスチレン、４−ブロモスチレンが挙げられる。これらの化合物は単独で使用しても、２種以上を組み合わせて使用してもよい。
【００１５】
前記共重合体において、上記式（１）で表される構造単位の含有量は、例えば１０ｍｏｌ％乃至９０ｍｏｌ％であり、好ましくは２０ｍｏｌ％乃至７０ｍｏｌ％である。また上記式（２）で表される構造単位の含有量は、例えば１０ｍｏｌ％乃至９０ｍｏｌ％であり、好ましくは２０ｍｏｌ％乃至８０ｍｏｌ％である。前記共重合体がさらに上記式（３）で表される構造単位を有する場合、その含有量は、例えば１０ｍｏｌ％乃至９０ｍｏｌ％であり、好ましくは２０ｍｏｌ％乃至７０ｍｏｌ％である。
【００１６】
前記共重合体の重量平均分子量は通常、１，０００乃至５０，０００であり、好ましくは３，０００乃至３０，０００である。なお、重量平均分子量は、ゲルパーミエーションクロマトグラフィー（ＧＰＣ）により、標準試料としてポリスチレンを用いて得られる値である。
【００１７】
また、本発明の樹脂組成物における前記共重合体の含有量は、当該樹脂組成物の固形分中の含有量に基づいて通常、１質量％乃至９９質量％であり、好ましくは５質量％乃至９５質量％である。
【００１８】
本発明において、前記共重合体を得る方法は特に限定されないが、一般的には、上述した共重合体を得るために用いるモノマー種を含むモノマー混合物を重合溶媒中、通常５０℃乃至１２０℃の温度下で重合反応させることにより得られる。このようにして得られる共重合体は、通常、溶剤に溶解した溶液状態であり、この状態で単離することなく、本発明の樹脂組成物に用いることもできる。
【００１９】
また、上記のようにして得られた共重合体の溶液を、攪拌させたヘキサン、ジエチルエーテル、メタノール、水等の貧溶媒に投入して当該共重合体を再沈殿させ、生成した沈殿物をろ過・洗浄後、常圧又は減圧下で常温又は加熱乾燥することで、当該共重合体を粉体とすることができる。このような操作により、前記共重合体と共存する重合開始剤や未反応化合物を除去することができる。本発明においては、前記共重合体の粉体をそのまま用いてもよく、あるいはその粉体を、例えば後述する溶剤に再溶解して溶液の状態として用いてもよい。
【００２０】
＜硬化促進触媒＞
本発明の樹脂組成物に含まれる触媒は前記共重合体の硬化を促進させる触媒であり、硬化促進触媒又は硬化促進剤と称する場合もあり、１，８−ジアザビシクロ［５．４．０］ウンデセン−７およびその有機酸塩、イミダゾール類、ホスフィン類、ホスホニウム塩が用いられる。
【００２１】
硬化促進触媒の市販品としては、例えば、ＤＢＵ〔登録商標〕、Ｕ−ＣＡＴ〔登録商標〕ＳＡ  １、Ｕ−ＣＡＴ〔登録商標〕ＳＡ  １０２、Ｕ−ＣＡＴ〔登録商標〕ＳＡ  １０６、Ｕ−ＣＡＴ〔登録商標〕ＳＡ  ５０６、Ｕ−ＣＡＴ〔登録商標〕ＳＡ  ６０３（以上、サンアプロ（株）製）、キュアゾール〔登録商標〕２Ｅ４ＭＺ（四国化成工業（株）製）、ホクコーＴＰＰ〔登録商標〕、ＴＰＰ−ＭＫ〔登録商標〕（以上、北興化学工業（株）製）を挙げることができる。これらの硬化促進触媒は、単独で又は２種以上を組み合わせて用いることができる。
【００２２】
本発明の樹脂組成物における硬化促進触媒の含有量は、当該樹脂組成物の固形分中の含有量に基づいて通常、０．１質量％乃至２０質量％である。
【００２３】
本発明の樹脂組成物の調製方法は、特に限定されないが、例えば、前記共重合体を溶剤に溶解し、この溶液に前記硬化促進触媒を所定の割合で混合し、均一な溶液とする方法が挙げられる。さらに、この調製方法の適当な段階において、必要に応じて、その他の添加剤を更に添加して混合する方法が挙げられる。
【００２４】
前記溶剤としては、前記共重合体及び前記硬化促進触媒を溶解するものであれば特に限定されない。そのような溶剤としては、例えば、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、プロピレングリコール、プロピレングリコールモノメチルエーテル、プロピレングリコールモノメチルエーテルアセテート、プロピレングリコールプロピルエーテルアセテート、プロピレングリコールモノブチルエーテル、プロピレングリコールモノブチルエーテルアセテート、トルエン、キシレン、メチルエチルケトン、シクロペンタノン、シクロヘキサノン、２−ヒドロキシプロピオン酸エチル、２−ヒドロキシ−２−メチルプロピオン酸エチル、エトキシ酢酸エチル、ヒドロキシ酢酸エチル、２−ヒドロキシ−３−メチルブタン酸メチル、３−メトキシプロピオン酸メチル、３−メトキシプロピオン酸エチル、３−エトキシプロピオン酸エチル、３−エトキシプロピオン酸メチル、ピルビン酸メチル、酢酸エチル、酢酸ブチル、乳酸エチル、乳酸ブチル、２−ヘプタノン、γ−ブチロラクトンを挙げることができる。これらの溶剤は、単独で使用しても、２種以上を組み合わせて使用してもよい。
【００２５】
これらの溶剤の中でも、本発明の樹脂組成物を基板上に塗布して形成される塗膜のレベリング性の向上の観点より、プロピレングリコールモノメチルエーテル、プロピレングリコールモノメチルエーテルアセテート、２−ヘプタノン、乳酸エチル、乳酸ブチル及びシクロヘキサノンが好ましい。
【００２６】
また、本発明の樹脂組成物は、塗布性を向上させる目的で、界面活性剤を含有することもできる。当該界面活性剤としては、例えば、ポリオキシエチレンラウリルエーテル、ポリオキシエチレンステアリルエーテル、ポリオキシエチレンセチルエーテル、ポリオキシエチレンオレイルエーテル等のポリオキシエチレンアルキルエーテル類、ポリオキシエチレンオクチルフェニルエーテル、ポリオキシエチレンノニルフェニルエーテル等のポリオキシエチレンアルキルアリールエーテル類、ポリオキシエチレン・ポリオキシプロピレンブロックコポリマー類、ソルビタンモノラウレート、ソルビタンモノパルミテート、ソルビタンモノステアレート、ソルビタンモノオレエート、ソルビタントリオレエート、ソルビタントリステアレート等のソルビタン脂肪酸エステル類、ポリオキシエチレンソルビタンモノラウレート、ポリオキシエチレンソルビタンモノパルミテート、ポリオキシエチレンソルビタンモノステアレート、ポリオキシエチレンソルビタントリオレエート、ポリオキシエチレンソルビタントリステアレート等のポリオキシエチレンソルビタン脂肪酸エステル類等のノニオン系界面活性剤、エフトップ〔登録商標〕ＥＦ３０１、同ＥＦ３０３、同ＥＦ３５２（以上、三菱マテリアル電子化成（株）製）、メガファック〔登録商標〕Ｆ−１７１、同Ｆ−１７３、同Ｒ−３０、同Ｒ−４０、同Ｒ−４０−ＬＭ（以上、ＤＩＣ（株）製）、フロラードＦＣ４３０、同ＦＣ４３１（以上、住友スリーエム（株）製）、アサヒガード〔登録商標〕ＡＧ７１０、サーフロン〔登録商標〕Ｓ−３８２、同ＳＣ１０１、同ＳＣ１０２、同ＳＣ１０３、同ＳＣ１０４、同ＳＣ１０５、同ＳＣ１０６（旭硝子（株）製）、ＦＴＸ−２０６Ｄ、ＦＴＸ−２１２Ｄ、ＦＴＸ−２１８、ＦＴＸ−２２０Ｄ、ＦＴＸ−２３０Ｄ、ＦＴＸ−２４０Ｄ、ＦＴＸ−２１２Ｐ、ＦＴＸ−２２０Ｐ、ＦＴＸ−２２８Ｐ、ＦＴＸ−２４０Ｇ、ＤＦＸ−１８等フタージェントシリーズ（（株）ネオス製）等のフッ素系界面活性剤、オルガノシロキサンポリマーＫＰ３４１（信越化学工業（株）製）を挙げることができる。これらの界面活性剤は、単独で使用しても、２種以上を組み合わせて使用してもよい。
【００２７】
また、前記界面活性剤が使用される場合、本発明の樹脂組成物における含有量は、当該樹脂組成物の固形分中の含有量に基づいて、０．００１質量％乃至３質量％以下であり、好ましくは０．０１質量％乃至１質量％以下であり、より好ましくは０．０５質量％乃至０．５質量％以下である。
【００２８】
また、本発明の樹脂組成物は、本発明の効果を損なわない限りにおいて、必要に応じて、架橋剤、紫外線吸収剤、増感剤、可塑剤、酸化防止剤、密着助剤等の添加剤を含むことができる。
【００２９】
以下、本発明の樹脂組成物の使用例について説明する。
基板｛例えば、酸化珪素膜で被覆されたシリコン等の半導体基板、窒化珪素膜又は酸化窒化珪素膜で被覆されたシリコン等の半導体基板、カラーフィルターが形成されたシリコン等の半導体基板、窒化珪素基板、石英基板、ガラス基板（無アルカリガラス、低アルカリガラス、結晶化ガラスを含む）、ＩＴＯ膜が形成されたガラス基板｝上に、スピナー、コーター等の適当な塗布方法により本発明の樹脂組成物を塗布後、ホットプレート等の加熱手段を用いてベークして硬化させて平坦化膜又はマイクロレンズ用樹脂膜を形成する。
【００３０】
ベーク条件は、ベーク温度８０℃乃至３００℃、ベーク時間０．３分乃至６０分間の中から適宜選択される。また上記温度範囲内の異なるベーク温度で２ステップ以上処理してもよい。本発明の樹脂組成物の場合、１８０℃未満のベーク温度で所望の樹脂膜が形成可能である。
【００３１】
また、本発明の樹脂組成物から形成される樹脂膜の膜厚としては、０．００５μｍ乃至５．０μｍであり、好ましくは０．０１μｍ乃至３．０μｍである。
【００３２】
その後、本発明の樹脂組成物から形成されたマイクロレンズ用樹脂膜の上にレジスト溶液を塗布し、所定のマスクを通して露光し、必要に応じて露光後加熱（ＰＥＢ）を行い、アルカリ現像、リンス及び乾燥することにより、所定のレジストパターンを形成する。露光には、例えば、ｇ線、ｉ線、ＫｒＦエキシマレーザー、ＡｒＦエキシマレーザーを使用することができる。
【００３３】
次いで、加熱処理（通常は２００℃を超えない温度で）することにより、上記レジストパターンをリフローしてレンズパターンを形成する。このレンズパターンをエッチングマスクとして下層のマイクロレンズ用樹脂膜をエッチバックして、レンズパターン形状をマイクロレンズ用樹脂膜に転写することによってマイクロレンズを作製する。
【実施例】
【００３４】
以下、実施例を挙げて本発明を更に詳しく説明するが、本発明はこれら実施例に限定されるものでない。
［下記表１に記載した共重合体の重量平均分子量の測定］
装置：日本分光（株）製ＧＰＣシステム
カラム：Ｓｈｏｄｅｘ〔登録商標〕ＫＦ−８０４Ｌ及びＫＦ−８０３Ｌ
カラムオーブン：４０℃
流量：１ｍＬ／分
溶離液：テトラヒドロフラン【００３５】
［実施例で用いる略称］
以下の実施例で用いる略称の意味は、次の通りである。
ＧＭＡ：グリシジルメタクリレート
４−ＨＳ：４−ヒドロキシスチレン
Ｓｔ：スチレン
ＴＰＰ：トリフェニルホスフィン
ｊＥＲ８２８：三菱化学（株）製エポキシ樹脂  ｊＥＲ〔登録商標〕８２８（商品名）
ＤＦＸ−１８：（株）ネオス製界面活性剤  フタージェント〔登録商標〕ＤＦＸ−１８（商品名）
ＰＧＭＥ：プロピレングリコールモノメチルエーテル
ＰＧＭＥＡ：プロピレングリコールモノメチルエーテルアセテート【００３６】
＜実施例１乃至実施例３及び比較例１＞
次の表１に示す組成に従い、共重合体、架橋剤、硬化促進触媒、界面活性剤及び溶剤を混合して均一な溶液とした。なお、実施例１は架橋剤及び硬化促進触媒を使用せず、実施例２は架橋剤を使用せず、実施例３は架橋剤及び架橋促進触媒を使用していない。その後、孔径０．１０μｍのポリエチレン製ミクロフィルターを用いてろ過して樹脂組成物を調製した。【００３７】
【表１】
2016021348.tif 000009
【００３８】
［耐溶剤性試験］
実施例１乃至実施例３及び比較例１で調製した樹脂組成物をそれぞれ、シリコンウエハー上にスピンコーターを用いて塗布し、ホットプレート上において１００℃で１分間、さらに１４０℃で１０分間ベークを行い、膜厚０．６μｍの樹脂膜を形成した。これらの樹脂膜に対して、プロピレングリコールモノメチルエーテル、プロピレングリコールモノメチルエーテルアセテート、シクロヘキサノン、乳酸エチル、酢酸ブチル、アセトン、γ−ブチロラクトン、メチルエチルケトン、２−ヘプタノン、２−プロパノール、及び２．３８質量％濃度の水酸化テトラメチルアンモニウム（ＴＭＡＨ）水溶液に、それぞれ２３℃の温度条件下、５分間浸漬する試験を行った。浸漬前後において膜厚変化を測定し、上記浸漬溶剤のうち１つでも、浸漬前の膜厚に対して５％以上の膜厚増減があった場合は“×”、全ての溶剤について膜厚増減が５％未満であった場合は“○”として耐溶剤性を評価した。評価結果を表２に示す。【００３９】
［透過率測定］
実施例１乃至実施例３で調製した樹脂組成物をそれぞれ、石英基板上にスピンコーターを用いて塗布し、ホットプレート上において１００℃で１分間、さらに１４０℃で１０分間ベークを行い、膜厚０．６μｍの樹脂膜を形成した。これらの樹脂膜に対し、紫外線可視分光光度計ＵＶ−２５５０（（株）島津製作所製）を用いて、波長４００ｎｍの透過率を測定した。評価結果を表２に示す。【００４０】
［保存安定性］
実施例１乃至実施例３で調製した直後の樹脂組成物をそれぞれ、シリコンウエハー上にスピンコーターを用いて塗布し、ホットプレート上において１００℃で１分間、さらに１４０℃で１０分間ベークを行うことにより樹脂膜を形成し、光干渉式膜厚測定装置ラムダエースＶＭ−２１１０（大日本スクリーン製造（株）製）を用いてこれらの樹脂膜の膜厚を測定した。さらに、同じ樹脂組成物を３５℃（加速試験）にて１ヶ月保管し、保管後の樹脂組成物から同様の方法にて形成した樹脂膜の膜厚を測定した。調製直後の樹脂組成物から形成した樹脂膜の膜厚と比較して、膜厚変化が１０％未満であるものを“○”、１０％以上であるものを“×”とした。評価結果を表２に示す。【００４１】
［段差平坦化性］
実施例１乃至実施例３で調製した樹脂組成物を、それぞれ高さ０．３μｍ、ライン幅１０μｍ、ライン間スペース１０μｍの段差基板（図１参照）上にスピンコーターを用いて塗布し、ホットプレート上において１００℃で１分間、さらに１４０℃で１０分間ベークを行い、膜厚０．６μｍの樹脂膜を形成した。図１に示すｈ１（段差基板１の段差）とｈ２（樹脂膜２の段差、即ちライン上の樹脂膜の高さとスペース上の樹脂膜の高さとの高低差）から、“式：（１−（ｈ２／ｈ１））×１００”を用いて平坦化率を求めた。評価結果を表２に示す。【００４２】
［ドライエッチングレートの測定］ 
ドライエッチングレートの測定に用いたエッチャー及びエッチングガスは、以下の通りである。
エッチャー：ＲＩＥ−１０ＮＲ（サムコ（株）製） 
エッチングガス：ＣＦ４【００４３】
実施例１乃至実施例３で調製した樹脂組成物をそれぞれ、シリコンウエハー上にスピンコーターを用いて塗布し、ホットプレート上において１００℃で１分間、さらに１４０℃で１０分間ベークを行い、膜厚０．６μｍの樹脂膜を形成した。前記エッチャー及びエッチングガスを用い、これらの膜のドライエッチングレートを測定した。同様に、レジスト溶液（ＴＨＭＲ−ｉＰ１８００（東京応化工業（株）製）を、シリコンウエハー上にスピンコーターを用いて塗布し、ホットプレート上において９０℃で１．５分間ベークを行い、膜厚１μｍのレジスト膜を形成し、ドライエッチングレートを測定した。そして、前記レジスト膜に対する、実施例１乃至実施例３で調製し樹脂組成物から得られた膜のドライエッチングレート比を求めた。評価結果を表２に示す。【００４４】
【表２】
2016021348.tif 000010
【００４５】
表２の結果から、本発明の樹脂組成物から形成された樹脂膜は、高耐溶剤性であると共に高透明性であった。さらに、本発明の樹脂組成物は、保存安定性に優れることがわかった。また、本発明の樹脂組成物から形成された樹脂膜は、平坦化率５０％以上の段差平坦化性を有するものであった。さらに、エッチバック法によるマイクロレンズ作製において、レンズパターンの形状を忠実に下層の樹脂膜へ転写するにあたり、レジスト膜のドライエッチングレートＸと樹脂膜のドライエッチングレートＹが同等（Ｘ：Ｙ＝１：０．８〜１．２）であることが求められるが、本発明の樹脂組成物から形成された樹脂膜は、いずれもこれを満足する結果となった。一方、比較例１で調製した樹脂組成物から形成された樹脂膜については、耐溶剤性を満足しない結果となり、平坦化膜用及びマイクロレンズ用いずれにも適さないことがわかった。
【符号の説明】
【００４６】
１：段差基板
２：樹脂膜
３：ライン幅
４：ライン間スペース
ｈ１：段差基板の段差
ｈ２：樹脂膜の段差
【図１】
2016021348.tif 000015
【国際調査報告】
2016021348.tif 000016
2016021348.tif 000017
2016021348.tif 000018
2016021348.tif 000019